(57)【特許請求の範囲】
【請求項１】
原紙に、アニオン性界面活性剤によって表面処理されたアルミナ化合物および二価又は三価の金属を含有する水溶性無機塩を主材とする塗工液を塗布または含浸させてなるインクジェット記録媒体であって、前記アニオン性界面活性剤が、ポリオキシエチレンラウリルエーテル酢酸、ポリオキシエチレンラウリルエーテル酢酸ナトリウム、ポリオキシエチレントリデシルエーテル酢酸ナトリウム、ポリオキシエチレンアルキルスルホコハク酸二ナトリウム、ポリオキシエチレンスルホコハク酸ラウリル二ナトリウム、スルホコハク酸ラウリル二ナトリウム、スルホコハク酸ポリオキシエチレンラウロイルエタノールアミド二ナトリウム、ポリオキシエチレンラウリルエーテル硫酸ナトリウム、ポリオキシエチレンラウリルエーテル硫酸トリエタノールアミン、ポリオキシエチレンアルキルエーテル硫酸ナトリウム、アルキル硫酸トリエタノールアミン、高級アルコール硫酸ナトリウム、アルキル硫酸ナトリウム、アルキルジフェニルエーテルジスルホン酸ナトリウム、ジオクチルスルホコハク酸ナトリウム、ラウリル硫酸アンモニウム、ドデシルベンゼンスルホン酸ナトリウム、ナフタレンスルホン酸ホルマリン縮合物、アルキルナフタレンスルホン酸ナトリウム及びアルキルリン酸カリウム塩の中から選択されることを特徴とするインクジェット記録媒体。
【請求項２】
前記水溶性無機塩が塩化物である請求項１に記載されたインクジェット記録媒体。
【請求項３】
前記塗工液の塗布量が、片面当たりの乾燥固形分で０．２〜３ｇ／ｍ２である、請求項１又は２に記載されたインクジェット記録媒体。
【請求項４】
原紙の少なくとも片面に、アルミナ化合物、二価又は三価の金属を含有する水溶性無機塩及びアニオン性界面活性剤を主体とする塗工液を塗布又は含浸させるインクジェット記録媒体の製造方法であって、前記アニオン性界面活性剤が、ポリオキシエチレンラウリルエーテル酢酸、ポリオキシエチレンラウリルエーテル酢酸ナトリウム、ポリオキシエチレントリデシルエーテル酢酸ナトリウム、ポリオキシエチレンアルキルスルホコハク酸二ナトリウム、ポリオキシエチレンスルホコハク酸ラウリル二ナトリウム、スルホコハク酸ラウリル二ナトリウム、スルホコハク酸ポリオキシエチレンラウロイルエタノールアミド二ナトリウム、ポリオキシエチレンラウリルエーテル硫酸ナトリウム、ポリオキシエチレンラウリルエーテル硫酸トリエタノールアミン、ポリオキシエチレンアルキルエーテル硫酸ナトリウム、アルキル硫酸トリエタノールアミン、高級アルコール硫酸ナトリウム、アルキル硫酸ナトリウム、アルキルジフェニルエーテルジスルホン酸ナトリウム、ジオクチルスルホコハク酸ナトリウム、ラウリル硫酸アンモニウム、ドデシルベンゼンスルホン酸ナトリウム、ナフタレンスルホン酸ホルマリン縮合物、アルキルナフタレンスルホン酸ナトリウム及びアルキルリン酸カリウム塩の中から選択され、且つ、前記塗工液の調製の際に、前記アルミナ化合物とアニオン性界面活性剤を添加した後に、二価又は三価の金属を含有する水溶性無機塩を添加することを特徴とするインクジェット記録媒体の製造方法。
【発明の詳細な説明】
【０００１】
【発明の属する技術分野】
本発明は、インクジェット記録媒体に関し、特に、普通紙タイプでありながら、インク吸収性及び画質に優れたインクジェット記録媒体及びその製造方法に関する。
【０００２】
【従来の技術】
インクジェット記録方式の記録媒体は、風合いがいわゆる上質紙やＰＰＣ用紙に似ている普通紙タイプ、インク受理層を有する塗工紙タイプに大別される。このうち、普通紙タイプのインクジェット記録媒体には、インク受理層を設けないか、設けたとしてもごくわずかであるために、電子写真記録方式や鉛筆、ペン等の一般筆記にも適する上安価である。しかしながら、近年、普通紙タイプのインクジェット記録媒体の用途が広がりつつあり、普通紙タイプのものに対しても塗工紙タイプのものに匹敵する、高画質の印字が可能なものが求められるようになってきた。
【０００３】
そこで、普通紙タイプのインクジェット記録媒体において、サイズ性を上げることによって表層にインクを留め印字濃度を高くして画像品質を改善しようとするとインクの吸収性が低下し、記録装置、他の媒体、手などの接触による汚染が発生したり、多色印字に際して異なる色の境界部分に滲み（ブリーディング）が発生するという欠点があった。又、サイズ性を下げると前記した汚染や滲みの問題は解決されるが、インクの吸収性が早いためインクが沈んでしまい、印字濃度が低くなるという欠点があった。
【０００４】
そこで、印字濃度が高い上インクの吸収性を損なわないインクジェット記録媒体が望まれている。特開平４−３２０８７７号公報、特開平４−３２３０７５号公報、特開平１０−１９３７８１号公報には、インク色素の定着性と吸収性の観点からアルミナ化合物を使用した発明が記載されている。一方、多価金属を含有する水溶性無機塩水溶液を記録媒体に含ませることによって高品位の画像を得ることができることは知られている。
【０００５】
そこで、アルミナ化合物と金属を含有する水溶性無機塩とを組み合わせたところ、塗工液が増粘するという問題が生じた。特に、普通紙タイプのインクジェット記録媒体は、上質紙やＰＰＣライクな風合いを持たせるために、塗工液を原紙に含浸させてから乾燥する方法、あるいは原紙表面に塗布した後に乾燥する方法により製造される。例えば、含浸させる方法としては、含浸式サイズプレス装置を用いることができ、原紙表面に塗布する方法としては、ロールコーター、グラビアコーター、ゲートロールコーター、シムサイザー等の公知の塗工装置を用いることができる。しかしながら、前記の塗工液では粘度が高すぎるために、上記の塗工方式では塗工液が跳ね上がって均一に塗工することが出来ず、塗工むらや断紙が起こり、インクジェット記録媒体を製造できないということが判明した。
【０００６】
【発明が解決しようとする課題】
そこで本発明者等は、上記の欠点を解決すべく鋭意検討した結果、アルミナ化合物に一定のアニオン性界面活性剤を添加した後、金属を含有する水溶性無機塩を添加した塗工液を調整することによって増粘を抑制することができ、また、その塗工液を含浸または塗工することによって印字濃度が高く、且つ、インク乾燥速度の速いインクジェット記録媒体を得られることを見い出し、本発明を完成するに至った。
従って本発明の目的は、印字濃度が高いだけでなく、記録装置、他の媒体、手などの接触による印字後の汚染が発生しない、インク乾燥速度の速い普通紙タイプのインクジェット記録用紙を提供することにある。
【０００７】
【課題を解決するための手段】
本発明の上記の目的は、原紙に、一定のアニオン性界面活性剤によって表面処理されたアルミナ化合物および二価又は三価の金属を含有する水溶性無機塩を主材とする塗工液を塗布または含浸させてなることを特徴とするインクジェット記録媒体、並びにその製造方法によって達成された。本発明における上記塗工液の調製に際しては、アルミナ化合物と一定のアニオン性界面活性剤を添加した後に水溶性無機塩を添加することが必要である。
【０００８】
【発明の実施の形態】
次に本発明をさらに詳しく説明する。
本発明に用いられる原紙とは、木材セルロース繊維を原料とする未塗工の紙であり、この紙は抄紙用パルプを主体として構成される。抄紙用パルプとしてはＬＢＫＰ、ＮＢＫＰ等の化学パルプや、ＧＰ、ＴＭＰ等の機械パルプ及び古紙パルプが挙げられるが、本発明は特にこれらに限定されるものではない。また、これらのパルプは、必要に応じて単独または併用して用いることができる。
【０００９】
本発明における、原紙中に内添する填料やサイズ剤、紙力増強剤等の各種内添薬品は特に限定されることはなく、公知の填料及び各種内添薬品の中から適宜選択して使用することが出来る。また、必要に応じて消泡剤、ｐＨ調整剤、色相を調整するための染料や有色顔料、視覚的白さを向上させるための蛍光染料等を内添させることも出来る。
【００１０】
本発明に用いるアルミナ化合物としては、酸化アルミニウム、水酸化アルミニウム、ベーマイト構造を有するアルミナ水和物あるいはその混合物などが上げられ、特に限定されるものではないが、インク吸収性の観点から、粒子径が小さく、比表面積が２．５ｍ２／ｇ以上（測定装置：マスターサイザー（レーザー回折式粒度測定）、製造元：Ｍａｌｖｅｒｎ  Ｉｎｓｔｒｕｍｅｎｔｓ、輸入先：日本シイベルヘグナー株式会社）のベーマイト構造を有するアルミナ水和物が好ましい。
【００１１】
本発明に用いる二価又は三価の金属を含有する水溶性無機塩は黒インクの発色を向上させることが出来、特に塩化物が好ましい。好ましい水溶性無機塩としては、塩化亜鉛、塩化アルミニウム、塩化カドミウム、塩化カルシウム、塩化セリウム、塩化コバルト、三塩化チタン、塩化第二クロム、塩化第一スズ、塩化第一鉄、塩化第二鉄、塩化第二銅、塩化鉛、塩化ニッケル、三塩化バナジウム、塩化バリウム、塩化マグネシウム、塩化マンガン等をあげることができる。上記水溶性無機塩の中でも塩化セリウム、塩化マグネシウム、塩化アルミニウムは印字濃度を向上させるという点で特に好ましい。
【００１２】
本発明の塗工液に用いる界面活性剤は、アルミナ化合物と二価又は三価の金属を含有する水溶性無機塩とを混合したときに生ずる増粘を抑制する効果がある、一定のアニオン性界面活性剤であることが必要である。この一定のアニオン性界面活性剤は、アルミナ化合物と結合してその表面を保護し、金属を含有する水溶性無機塩とアルミナ化合物が直接接触することを防止し、これによって増粘が防止されると考えられる。このような一定のアニオン性界面活性剤としては、ポリオキシエチレンラウリルエーテル酢酸、ポリオキシエチレンラウリルエーテル酢酸ナトリウム、ポリオキシエチレントリデシルエーテル酢酸ナトリウム、ポリオキシエチレンアルキルスルホコハク酸二ナトリウム、ポリオキシエチレンスルホコハク酸ラウリル二ナトリウム、スルホコハク酸ラウリル二ナトリウム、スルホコハク酸ポリオキシエチレンラウロイルエタノールアミド二ナトリウム、ポリオキシエチレンラウリルエーテル硫酸ナトリウム、ポリオキシエチレンラウリルエーテル硫酸トリエタノールアミン、ポリオキシエチレンアルキルエーテル硫酸ナトリウム、アルキル硫酸トリエタノールアミン、高級アルコール硫酸ナトリウム、アルキル硫酸ナトリウム、アルキルジフェニルエーテルジスルホン酸ナトリウム、ジオクチルスルホコハク酸ナトリウム、ラウリル硫酸アンモニウム、ドデシルベンゼンスルホン酸ナトリウム、ナフタレンスルホン酸ホルマリン縮合物、アルキルナフタレンスルホン酸ナトリウム、アルキルリン酸カリウム塩などを用いることが必要である。特に、増粘を抑制する効果が高い点で、ジオクチルスルホコハク酸ナトリウム、ポリオキシエチレンアルキルエーテル硫酸ナトリウム、アルキルジフェニルエーテルジスルホン酸ナトリウムが好ましい。
【００１３】
本発明においては、表面強度を付与するために、水に溶解可能で被膜性がある樹脂を上記塗工液中に含有させても良い。具体的にはデンプン、酸化デンプン、リン酸エステル化デンプン、カチオン化デンプン、完全ケン化ポリビニルアルコール、部分ケン化ポリビニルアルコール、カチオン変性ポリビニルアルコール、シラノール変性ポリビニルアルコール、アニオン変性ポリビニルアルコール、カゼインなどをあげることができるが、本発明はこれらの水溶性高分子に限定されるものではなく、また、これらは必要に応じて単独または併用して用いることができる。さらに、インク耐水性を付与するために、カチオン性の樹脂を含有させても良い。
【００１４】
本発明のインクジェット記録媒体は、前記したアルミナ化合物と一定のアニオン性界面活性剤を含有させた後に、二価又は三価の金属を含有する水溶性無機塩を含有させてなる塗工液を、原紙に含浸させた後乾燥する方法、あるいは原紙表面に塗布した後に乾燥する方法により製造することができる。これらの含浸方法及び塗工方法ともに、公知の方法を使用することができる。例えば、含浸する方法としては、含浸式サイズプレス装置を用いることができ、原紙表面に塗布する方法としては、ロールコーター、グラビアコーター、ゲートロールコーター、シムサイザー等の公知の塗工装置を用いることができる。特に本発明においては、生産性の点でオンラインの含浸式サイズプレス装置を用いることが好ましい。塗工液の粘度は、ＪＩＳ  Ｋ  ７１１７のＳ法に準じて回転粘度計にて測定した粘度が、２００ｍＰａ・ｓ以下であることが好ましい。特に、オンラインのサイズプレス装置を用いて塗工する場合には、１００ｍＰａ・ｓ以下であることが好ましい。
【００１５】
乾燥方法としては、例えば蒸気加熱ヒーター、ガスヒーター、赤外線ヒーター、電気ヒーター、熱風加熱ヒーター、マイクロウェーブ、シリンダードライヤー等の通常の方法を使用することが出来、必要に応じて、乾燥後に後加工であるスーパーカレンダー、ソフトカレンダー等の仕上げ工程によって平滑性を付与することが可能である。その他、一般的な紙加工手段はいずれも可能である。
【００１６】
インク乾燥速度の観点から、インクジェット記録媒体のステキヒトサイズ度（秒）は２０秒以下とすることが好ましく、更に１０秒以下、特に５秒以下とすることが好ましい。ステキヒトサイズ度の調整は、原紙の内添サイズ剤量を調整して添加したり、外添サイズ剤を上記の塗工液に添加し、塗工含浸させて行うことが出来る。又、内添サイズ剤及び外添サイズ剤は併用することができる。
【００１７】
【発明の効果】
本発明インクジェット記録媒体は、コート紙並の印字濃度を有する上インク乾燥速度が速い。また、普通紙の風合いを保っているため、電子写真記録方式や鉛筆等を用いる一般筆記にも好適である。
【００１８】
【実施例】
以下、実施例によって本発明を更に説明するが、本発明はこれによって限定されるものではない。尚、実施例中の部及び％は特に断らない限り、固形分の重量部及び重量％とする。
【００１９】
原紙の作製
広葉樹漂白クラフトパルプ（濾水度３５０ｍｌ  Ｃ．Ｓ．Ｆ）からなるパルプスラリー１００部に対して、填量としてタルクを８部添加すると共に、硫酸バンド１．８部、カチオン化デンプン０．３部、歩留まり向上剤０．０１５部及びロジン系サイズ剤０．５部を添加して、ツインワイヤー型の抄紙機を用いて抄造乾燥し、坪量が７４ｇ／ｍ２の原紙を作製した。
【００２０】
実施例１．
上記の如く作製した原紙に、ベーマイトアルミナ（平均粒子径２．９μｍ、比表面積２．７２ｍ２／ｇ）３％、塩化アルミニウム１．５％及びアニオン性の界面活性剤ジオクチルスルホコハク酸ナトリウム（サンモリンＯＴ−７０、三洋化成（株）製の商品名）０．０９％を含有する塗工液を、乾燥固形分で４ｇ／ｍ２（片面あたり２ｇ／ｍ２）となるように、２ロールサイズプレス機を用いて含浸塗工し、乾燥した後にマシンカレンダー仕上げをして実施例１のインクジェット記録媒体を得た。
【００２１】
実施例２．
上記の如く作製した原紙に、ベーマイトアルミナ（平均粒子径２．９μｍ、比表面積２．７２ｍ２／ｇ）３％、塩化アルミニウム１．５％及びアニオン性の界面活性剤ポリオキシエチレンアルキルエーテル硫酸ソーダ（サンデットＥＮＭ、三洋化成（株）製の商品名）０．０９％を含有する塗工液を、乾燥固形分で４ｇ／ｍ２（片面あたり２ｇ／ｍ２）となるように、２ロールサイズプレス機を用いて含浸塗工し、乾燥した後にマシンカレンダー仕上げをして実施例２のインクジェット記録媒体を得た。
【００２２】
実施例３．
上記の如く作製した原紙に、ベーマイトアルミナ（平均粒子径２．９μｍ、比表面積２．７２ｍ２／ｇ）３％、塩化セリウム１．５％及びアニオン性の界面活性剤であるジオクチルスルホコハク酸ナトリウム（サンモリンＯＴ−７０、三洋化成（株）製の商品名）０．０９％を含有する塗工液を、乾燥固形分で４ｇ／ｍ２（片面あたり２ｇ／ｍ２）となるように、２ロールサイズプレス機を用いて含浸塗工し、乾燥した後にマシンカレンダー仕上げをして実施例３のインクジェット記録媒体を得た。
【００２３】
実施例４．
上記の如く作製した原紙に、ベーマイトアルミナ（平均粒子径２．９μｍ、比表面積２．７２ｍ２／ｇ）３％、塩化マグネシウム１．５％及びアニオン性の界面活性剤ジオクチルスルホコハク酸ナトリウム（サンモリンＯＴ−７０、三洋化成（株）製の商品名）０．０９％を含有する塗工液塗を、乾燥固形分で４ｇ／ｍ２（片面あたり２ｇ／ｍ２）となるように、２ロールサイズプレス機を用いて含浸塗工し、乾燥した後にマシンカレンダー仕上げをして実施例４のインクジェット記録媒体を得た。
【００２４】
実施例５．
上記の如く作製した原紙に、ベーマイトアルミナ（平均粒子径２．９μｍ、比表面積２．７２ｍ２／ｇ）３％、塩化ナトリウム１．５％及びアニオン性の界面活性剤ジオクチルスルホコハク酸ナトリウム（サンモリンＯＴ−７０、三洋化成（株）製の商品名）０．０９％を含有する塗工液を、乾燥固形分で４ｇ／ｍ２（片面あたり２ｇ／ｍ２）となるように、２ロールサイズプレス機を用いて含浸塗工し、乾燥した後にマシンカレンダー仕上げをして実施例５のインクジェット記録媒体を得た。
【００２５】
実施例６．
上記の如く作製した原紙に、ベーマイトアルミナ（平均粒子径２．９μｍ、比表面積２．７２ｍ２／ｇ）３％、塩化アルミニウム１．５％及びアニオン性の界面活性剤ジオクチルスルホコハク酸ナトリウム（サンモリンＯＴ−７０、三洋化成（株）製の商品名）０．０９％を含有する塗工液を、乾燥固形分で０．１ｇ／ｍ２（片面あたり０．０５ｇ／ｍ２）となるように、２ロールサイズプレス機を用いて含浸塗工し、乾燥した後にマシンカレンダー仕上げをして実施例６のインクジェット記録媒体を得た。
【００２６】
実施例７．
上記の如く作製した原紙に、ベーマイトアルミナ（平均粒子径２．９μｍ、比表面積２．７２ｍ２／ｇ）３％、塩化アルミニウム１．５％及びアニオン性の界面活性剤ジオクチルスルホコハク酸ナトリウム（サンモリンＯＴ−７０、三洋化成（株）製の商品名）０．０９％を含有する塗工液を、乾燥固形分で０．４ｇ／ｍ２（片面あたり０．２ｇ／ｍ２）となるように、２ロールサイズプレス機を用いて含浸塗工し、乾燥した後にマシンカレンダー仕上げをして実施例７のインクジェット記録媒体を得た。
【００２７】
実施例８．
上記の如く作製した原紙に、ベーマイトアルミナ（平均粒子径２．９μｍ、比表面積２．７２ｍ２／ｇ）３％、塩化アルミニウム１．５％及びアニオン性の界面活性剤ジオクチルスルホコハク酸ナトリウム（サンモリンＯＴ−７０、三洋化成（株）製の商品名）０．０９％を含有する塗工液を、乾燥固形分で５．５ｇ／ｍ２（片面あたり２．７５ｇ／ｍ２）となるように、２ロールサイズプレス機を用いて含浸塗工し、乾燥した後にマシンカレンダー仕上げをして実施例８のインクジェット記録媒体を得た。
【００２８】
実施例９．
上記の如く作製した原紙に、ベーマイトアルミナ（平均粒子径２．９μｍ、比表面積２．７２ｍ２／ｇ）３％、塩化アルミニウム１．５％及びアニオン性の界面活性剤ジオクチルスルホコハク酸ナトリウム（サンモリンＯＴ−７０、三洋化成（株）製の商品名）０．０９％を含有する塗工液を、乾燥固形分で６．５ｇ／ｍ２（片面あたり３．２５ｇ／ｍ２）となるように、２ロールサイズプレス機を用いて含浸塗工し、乾燥した後にマシンカレンダー仕上げをして実施例９のインクジェット記録媒体を得た。
【００２９】
比較例１．
上記の如く作製した原紙に、ベーマイトアルミナ（平均粒子径２．９μｍ、比表面積２．７２ｍ２／ｇ）３％、塩化アルミニウム１．５％及びカチオン性の界面活性剤塩化ステアリルトリメチルアンモニウム（レボンＴＭ−１８、三洋化成（株）製の商品名）０．０９％を含有する塗工液を作製したが、塗工液の粘度が高く、含浸塗工中に断紙が発生し、インクジェット記録媒体を得ることができなかった。
【００３０】
比較例２．
上記の如く作製した原紙に、ベーマイトアルミナ（平均粒子径２．９μｍ、比表面積２．７２ｍ２／ｇ）３％、塩化アルミニウム１．５％及びノニオン性の界面活性剤ポリオキシエチレン高級アルコールエーテル（エマルゲン７０７、花王（株）製の商品名）０．０９％を含有する塗工液を作製したが、塗工液の粘度が高く、含浸塗工中に断紙が発生し、インクジェット記録媒体を得ることができなかった。
【００３１】
比較例３．
上記の如く作製した原紙に、ベーマイトアルミナ（平均粒子径２．９μｍ、比表面積２．７２ｍ２／ｇ）３％、塩化アルミニウム１．５％を含有する塗工液を作製したが、塗工液の粘度が高く、含浸塗工中に断紙が発生し、インクジェット記録媒体を得ることができなかった。
【００３２】
比較例４．
上記の如く作製した原紙に、ベーマイトアルミナ（平均粒子径２．９μｍ、比表面積２．７２ｍ２／ｇ）３％、アニオン性の界面活性剤ジオクチルスルホコハク酸ナトリウム（サンモリンＯＴ−７０、三洋化成（株）製の商品名）０．０９％を含有する塗工液を、乾燥固形分で４ｇ／ｍ２となるように、２ロールサイズプレス機を用いて含浸塗工し、乾燥した後マシンカレンダー仕上げをして比較例４のインクジェット記録媒体を得た。
【００３３】
比較例５．
上記の如く作製した原紙に、塩化アルミニウム１．５％及びアニオン性の界面活性剤ジオクチルスルホコハク酸ナトリウム（サンモリンＯＴ−７０、三洋化成（株）製の商品名）０．０９％を含有する塗工液を、乾燥固形分で４ｇ／ｍ２となるように、２ロールサイズプレス機を用いて含浸塗工し、乾燥した後マシンカレンダー仕上げをして比較例５のインクジェット記録媒体を得た。
【００３４】
比較例６．
上記の如く作製した原紙に、ベーマイトアルミナ（平均粒子径２．９μｍ、比表面積２．７２ｍ２／ｇ）３％を含有する塗工液を、乾燥固形分で４ｇ／ｍ２となるように、２ロールサイズプレス機を用いて含浸塗工し、乾燥した後マシンカレンダー仕上げをして比較例６のインクジェット記録媒体を得た。
【００３５】
実施例１〜９及び比較例４〜６で得られたインクジェット記録媒体について、印字濃度、インク乾燥性、粉落ちの観点から評価した。その結果は、各実施例及び比較例で使用した塗工液の粘度及び操業性と共に、表１に示した通りである。尚、評価は下記のようにして行った。
【００３６】
評価方法
（印字濃度）
プリンター（ＨＰ  Ｄｅｓｋｊｅｔ  ９７０Ｃｘｉ）でベタ印字（黒）し、２４時間後にその印字濃度をマクベス濃度計（ＲＤ９１８）で測定した。１．３以上であれば実用上問題ない。
（インク乾燥性）
×…印字直後に印字面をこすると汚れが発生する。○…印字直後に印字面をこすっても汚れは発生しない。
（粘度）
Ｂ型回転粘度計（ＶＩＳＣＯＭＥＴＥＲ、ＴＯＫＩＭＥＣ  ＩＮＣ）を用い、ＪＩＳ  Ｋ  ７１１７  Ｓ法に準じて液温２３℃の粘度を測定した。
（粉落ち）
羅紗紙にて表面をこすり、紙紛がついているかどうかで評価した。
△  多少紙粉がついているが実用上問題はない。○…紙粉はなく問題ない。
（操業性）
×…断紙にてサンプル作製不可。○…サンプル作製可能
【００３７】
【表１】
0004079413.tif 000002
【００３８】
表１から明らかなように、本発明のインクジェット記録媒体では、印字濃度及びインク乾燥性のいずれも良好である。これに対し、アニオン性以外の界面活性剤を塗工液に配合した比較例１、２及びアニオン性界面活性剤を配合していない比較例３では、塗工液粘度が大きくなって塗工が不可能であった。又、金属を含有する水溶性無機塩を配合しない比較例４、６においては充分な印字濃度が得られず、アルミナ化合物を配合しない比較例５ではインク乾燥性が不十分であることが確認された。